등급 B 촉매 화 파우더 리버 베이신 석탄 의 기화 ( 87 - 89 ％ 전환 ) 로부터 숯 샘플 을 제공 하 였 다 . 건조 샘플 은 34 . 4 중량 ％ 의 칼륨 을 함유 하 는 것 으로 확인 되 었 다 . 숯 샘플 을 파쇄 하 고 물 에 첨가 하 여 질소 대기 중 에서 슬러리 를 형성 하 였 다 . 슬러리 샘플 을 추가량 의 물 및 일정 한 양 의 탄산칼륨 을 함유 하 는 오토클레이브 에 첨가 하 여 재순환 세척 용액 을 모의 하 였 다 . 상기 용액 을 질소 로 소제 하 고 150 ℃ 에서 30 분 동안 가열 하 였 다 . 오토클레이브 를 주위 온도 로 냉각 시켰 다 . 고체 를 여과 하 고 물 로 3 회 세척 하 였 다 . 따라서 , 가용성 칼륨 이 대부분 샘플 로부터 제거 되 었 다 . 세척 된 습윤 고체 를 다시 오토클레이브 에 넣 고 이산화 탄소 와 물 의 존재 하 에 가열 한 다음 3 시간 동안 200 ℃ 로 가열 하 였 다 . 냉각 한 후 에 , 여과 및 세 척 스트림 을 분석 하 였 다 . 총 칼륨 추출 율 은 98 . 8 ％ 이 었 다 . 따라서 , 석탄 의 기화 로부터 얻 은 전형 적 인 숯 샘플 의 경우 에 , 본 발명 의 실시 양태 의 모의 작업 은 거의 완전 한 불용성 칼륨 의 전환 율 을 제공 함 을 알 수 있 다 .